(57)【要約】  【課題】  傾斜基板を用いたInAlGaP系半導体レーザにおいて、ステップバンチングによる特性悪化を防止して、良好な静特性を得るとともに、長寿命化を達成する。  【解決手段】  面方位が傾斜している第一導電型GaAs基板21上に、少なくとも第一導電型Inx1(Al1-y1Gay1)1-x1P下部クラッド層（x1はGaAsに格子整合する組成）23とInGaPもしくはInAlGaPからなる量子井戸層25が積層されてなり、多重横モード発振する半導体レーザにおいて、第一導電型GaAs基板21として、面方位が(100)面から(111)A面方向に13度以上55度以下で傾斜している基板を用いる。【選択図】          図１
2006339311.tif 000002
【特許請求の範囲】
【請求項１】
面方位が(100)面から(111)A面方向に13度以上55度以下で傾斜している第一導電型GaAs基板上に、少なくとも第一導電型Inx1(Al1-y1Gay1)1-x1P下部クラッド層（x1はGaAsに格子整合する組成）とInGaPもしくはInAlGaPからなる量子井戸層が積層されており、かつ横モードが多モード状態で発振することを特徴とする半導体レーザ。
【請求項２】
面方位が(100)面から(111)A面方向に13度以上55度以下で傾斜している第一導電型GaAs基板上に、少なくとも第一導電型Inx1(Al1-y1Gay1)1-x1P下部クラッド層（x1はGaAsに格子整合する組成）、Inx1(Al1-y2Gay2)1-x1P下部光ガイド層（y1<y2）、InGaPもしくはInAlGaPからなる量子井戸層、Inx1(Al1-y2Gay2)1-x1P上部光ガイド層、第二導電型Inx1(Al1-y1Gay1)1-x1P上部クラッド層、第二導電型Inx1Ga1-x1P中間層、第二導電型GaAsキャップ層が順次積層されており、かつ横モードが多モード状態で発振することを特徴とする半導体レーザ。
【発明の詳細な説明】
【技術分野】
【０００１】
本発明は半導体レーザに関し、特に詳細には、InAlGaP系可視光半導体レーザに関するものである。
【背景技術】
【０００２】
半導体レーザは小型、高効率、長寿命などの特徴を持つことから光情報処理、光通信等の分野で広く用いられている。これまでの用途は比較的低出力(ｍＷクラス)での使用が主であったが、近時は半導体レーザの高出力化が進み、高出力を要する分野での応用も考えられている。
【０００３】
半導体レーザの最も基本的な高出力化は、電流を注入するストライプの幅を広げる、いわゆるブロードエリア化することで可能である。特に固体レーザの励起光源として用いられる波長0.8μｍ帯の半導体レーザは開発が盛んになされており、ストライプ幅が100μｍの場合において連続駆動で10Ｗ前後の最大出力が報告されている。
【０００４】
このように期待される高出力半導体レーザであるが、630〜680ｎｍ帯の可視光半導体レーザは、元々ＤＶＤ（デジタル・バーサタイル・ディスク）用ピックアップ光源として開発が進められてきたこともあり、ブロードエリア化による高出力化の検討があまりなされていなかった。しかし近頃では医療、印刷、加工、プロジェクターなどの光源としての応用が注目されており、この種の半導体レーザにおいても高出力化の要求が高まってきている。
【０００５】
ここで、ＤＶＤ用ピックアップ光源等に用いられている従来の出力５ｍＷ程度のロスガイド型シングルモード赤色半導体レーザについて、図３を参照して簡単に説明する。この半導体レーザを作製する場合、面方位が(100)面から(111)A方向に5〜15度傾斜したｎ型GaAs基板１上に、１回目のエピタキシャル成長により、ｎ型GaAsバッファ層２、ｎ型下部InAlGaP下部クラッド層３、ノンドープ下部光ガイド層４、InGaP多重量子井戸層５、ノンドープInAlGaP上部光ガイド層６、ｐ型InAlGaP上部第一クラッド層８、ｐ型InGaPエッチングストップ層９、ｐ型InAlGaP上部第二クラッド層10、ｐ型InGaPヘテロバッファ層11およびｐ型GaAsキャップ層12がこの順で積層される。ｐ型GaAsキャップ層12、ｐ型InGaPヘテロバッファ層11およびｐ型InAlGaP上部第二クラッド層10はリッジ状に形成され、２回目のエピタキシャル成長により、ｎ型GaAs電流ブロック層13がリッジを埋め込むようにｐ型InGaPエッチングストップ層９上に形成される。さらに３回目のエピタキシャル成長により、ｐ型GaAsコンタクト層14がｐ型GaAsキャップ層12上およびｎ型GaAs電流ブロック層13上に形成される。そしてｐ型GaAsコンタクト層14上にｐ電極15が、また基板裏面にｎ電極16がそれぞれ形成される。この種の半導体レーザにおいて、一般的に発光領域の幅は５μｍ以下である。
【０００６】
以上述べたような赤色半導体レーザにおいて発振波長を短波長化する上では、InAlGaP系化合物特有の自然超格子を無秩序化してバンドギャップを拡大する必要があり、そのために、基板面方位が(001)面から(111)A面方向に数度だけ傾斜した傾斜基板が用いられている。傾斜基板の表面は、１原子（または分子）分の段差を持つステップと低指数の面方位を持つテラスにより、階段状になっている。このような構造においては、成長条件によりステップが粗密化する、いわゆるステップバンチングが生じる。このステップバンチングが生じると、結晶の平坦性が悪化して量子井戸層の層厚歪みが生じ、量子効果の低減により素子特性が悪化する。
【０００７】
このステップバンチングを低減するために特許文献１には、結晶成長時のＶ／III比（III族原料供給量に対するＶ族原料供給量のモル比）を通常の150〜500ではなく1000以上に高めることが、また特許文献２には、(11n)B面基板上に55以下のＶ／III比で結晶成長させることが提案されている。
【特許文献１】特開平６−２５２５０６号公報
【特許文献２】特開平９−２６０７８５号公報
【発明の開示】
【発明が解決しようとする課題】
【０００８】
しかしながら、特許文献１で提案されているＶ／III比を必要以上に上げる方法は、結晶成長装置に対する負荷を大きくするという問題がある。また特許文献２で提案されている(11n)B面基板は、ｐ型ドーパントのドーピング効率が低いため取り扱いが難しいという問題がある。また実際には、結晶の平坦性はＶ／III比だけでなく、結晶の成長速度や成長温度にも左右されることから、Ｖ／III比の設定だけでステップバンチングを完全に制御することは難しくなっている。
【０００９】
上記特許文献１および２に示されるように、概して従来技術では、基板の面方位傾斜角度を一定とし、成長条件を変えることでステップバンチングの抑制を行っている。しかしながら成長条件を変えるには限界があり、また成長条件を変える方法は、表面性以外の特性を悪化させる懸念がある。
【００１０】
本発明は上記の事情に鑑みて、ステップバンチングによる特性悪化を防止して、それにより静特性に優れ、かつ長寿命を実現できるInAlGaP系可視光半導体レーザを提供することを目的とする。
【課題を解決するための手段】
【００１１】
本発明は、面方位の傾斜角度が13度以上の基板を用いることでステップバンチングを効果的に抑制できるという新しい知見に基づいて得られたものである。すなわち、本発明による一つの半導体レーザは、面方位が(100)面から(111)A面方向に13度以上55度以下で傾斜している第一導電型GaAs基板上に、少なくとも第一導電型Inx1(Al1-y1Gay1)1-x1P下部クラッド層（x1はGaAsに格子整合する組成）とInGaPもしくはInAlGaPからなる量子井戸層が積層されており、かつ横モードが多モード状態で発振することを特徴とするものである。
【００１２】
また、本発明による別の半導体レーザは、同じく面方位が(100)面から(111)A面方向に13度以上55度以下で傾斜している第一導電型GaAs基板上に、少なくとも第一導電型Inx1(Al1-y1Gay1)1-x1P下部クラッド層（x1はGaAsに格子整合する組成）、Inx1(Al1-y2Gay2)1-x1P下部光ガイド層（y1<y2）、InGaPもしくはInAlGaPからなる量子井戸層、Inx1(Al1-y2Gay2)1-x1P上部光ガイド層、第二導電型Inx1(Al1-y1Gay1)1-x1P上部クラッド層、第二導電型Inx1Ga1-x1P中間層、第二導電型GaAsキャップ層が順次積層されており、かつ横モードが多モード状態で発振することを特徴とするものである。
【００１３】
なお上記の第一導電型、第二導電型は、一方がｎ型で他方がｐ型を示す。
【００１４】
また、基板の面方位を(100)面から(111)面方向に傾斜させる場合、(111)A方向と(111)B方向の２通りが考えられるが、Journal of Crystal Growth 124 (1992) 449-456 にて報告されているように(111)B方向へ面方位を傾斜させた基板は、ｐ型ドーパントのドーピング効率が低いという問題がある。そのため面方位の傾斜方向は(100)面から(111)A面方向が望ましく、本発明でもそれを採用している。
【発明の効果】
【００１５】
厚さが数原子分から10ｎｍ程度である量子井戸層のような薄膜を、ステップバンチングが生じている層の上に積層すると、ステップバンチングにより層厚揺らぎが生じて半導体レーザの特性に悪影響を及ぼす。本発明者はこの問題について鋭意検討した結果、発光ストライプ幅が広いブロードエリア構造では、シングルモード構造よりもバンチングによる悪影響が大きいことを突きとめ、面方位が(100)面から(111)A面方向に13度以上傾いた基板上にブロードエリア半導体レーザを形成することで、ステップバンチングによる悪影響を低減できることを見出した。
【００１６】
以下、この点について詳しく説明する。ステップバンチングの評価には原子間力顕微鏡(AFM)を用い、それによって計測した表面粗さをもってステップバンチングを数値化した。図４は、基板上に下部InAlGaPクラッド層までを積層したサンプルにおいて、上述のようにして測定した下部InAlGaPクラッド層表面の面粗さと、傾斜基板の面方位の傾斜角度（以下、単に「傾斜角度」ということもある）との関係を示したものである。傾斜方向は(100)面から(111)A面に向かう方向である。この図から、傾斜角度が２〜13度の範囲にあるときにステップバンチングの影響が大きいことが分かる。
【００１７】
しかしシングルモードレーザとブロードエリアレーザとでは事情が異なり、一般に赤色シングルモードレーザでは傾斜角度10度の基板が用いられることが多い。図５は下部クラッド層の面粗さが異なる発光幅５μｍのシングルモードレーザと、多重横モード発振する発光幅50μｍのブロードエリアレーザとを作製し、それらの特性を電流閾値密度の変化で比較したものである。この場合、基板には傾斜角度10度の基板を用い、結晶成長に際してＶ／III比を変えることで下部クラッド層の面粗さｘが異なる３枚のウェハを作製した。なお同図において電流閾値密度は、面粗さｘが0.4ｎｍのときの値を１として規格化した値を示してある。
【００１８】
この図５に示される通り、面粗さｘが大きくなるほど電流閾値密度が増大するが、その増大の傾向は横モードが単一であるシングルモードレーザと比べて、横モードが多モードとなるブロードエリアレーザの方がより急激であり、ステップバンチングの影響がブロードエリアレーザにおいてより顕著であることが分かる。ここから、一般に発光幅が10μｍを超えるようなブロードエリアレーザでは、ステップバンチングがより発生し難い傾斜基板を用いることが必要であると考えられる。
【００１９】
そこで本発明者は、横モードが多モードとなる発光幅100μｍ程度のブロードエリアレーザについて、基板の傾斜角度と電流閾値密度との関係を詳しく調べた。図６はその結果を示すものである。なお同図において電流閾値密度は、基板の傾斜角度ｙが10度のときの値を１として規格化した値を示してある。ここに示される通り、傾斜角度が大きくなるほど、すなわちクラッド層表面の面粗さが小さくなるほど電流閾値密度が低下していることが分かる。本発明はこの知見に基づいて、電流閾値密度が十分小さくなることを確認している面粗さ0.4度（図５参照）を実現する13度を、傾斜角度の下限値とするものである。
【００２０】
また図４に示される通り、傾斜角度が13度から増大するにつれて基板の面粗さはより小さくなるが、その傾向は傾斜角度が55度辺りで頭打ちとなり、電流閾値密度が低下する傾向も同様に頭打ちになることが容易に推察され、その一方、この傾斜角度が大きくなるに従ってレーザ加工プロセス技術が難しくなる等の別の問題が生じて来るので、本発明では上記の55度を傾斜角度の上限値とする。
【００２１】
以上詳しく説明した通り、本発明によれば、(100)面から(111)A面方向に13度以上55度以下で傾斜させたGaAs基板を用いることにより、ステップバンチングが抑制されて、静特性に優れた多重横モードの半導体レーザが得られるようになる。また、電流閾値密度が低く抑えられるので、長寿命化も達成される。
【００２２】
なお、傾斜基板上にリッジ構造を有するシングルモードの半導体レーザでは、エッチングの方位依存性により、活性層を挟んで構造が非対象型となってしまい、そのため、導波モードがストライプ幅で規制されず近視野像が非対称となるので、横モードが不安定になりやすくキンクが発生しやすいという問題が認められる。しかし本発明の半導体レーザは、もとより多重横モード発振するものであるので、上述のような不都合とは無関係である。
【発明を実施するための最良の形態】
【００２３】
以下、図面を参照して本発明の実施の形態を説明する。
【００２４】
図１は、本発明の第１実施形態によるInAlGaP系赤色半導体レーザを示す概略立断面図である。図示の通り本実施形態の半導体レーザは、面方位が(100)面から(111)A面方向に20度傾斜したGaAs基板21と、その上に順次積層されたｎ型GaAsバッファ層(厚さ0.2μｍ、キャリア濃度2.0×1018ｃｍ-3)22、ｎ型In0.49(Al0.7Ga0.3)0.51P下部クラッド層(厚さ1.2μｍ、キャリア濃度1.0×1018ｃｍ-3)23、ノンドープIn0.49(Al0.5Ga0.5)0.51P下部光ガイド層(厚さ0.08ｎｍ)24、InGaP（またはInAlGaP）からなる多重量子井戸層25、ノンドープIn0.49(Al0.5Ga0.5)0.51P上部光ガイド層(厚さ0.08ｎｍ)26、ｐ型In0.49(Al0.7Ga0.3)0.51P上部クラッド層(厚さ1.2μｍ、キャリア濃度1.0×1018ｃｍ-3)27、ｐ型In0.49Ga0.51Pヘテロバッファ層(0.5μｍ、キャリア濃度5.0×1018ｃｍ-3)28およびｐ型GaAsコンタクト層(0.2μｍ、キャリア濃度1.0×1019ｃｍ-3)29を有している。
【００２５】
上記ｐ型GaAsコンタクト層29の一部はストライプ状に残され、その両側にはSiO2絶縁膜30が形成されている。そしてｐ型GaAsコンタクト層29の上にはｐ電極31が、ｎ型GaAs基板21の裏側にはｎ電極32がそれぞれ形成されている。
【００２６】
本実施形態の半導体レーザを作製する際には、一例として有機金属気相成長（MOCVD）法により結晶成長を行う。原料ガスとしてTEG(トリエチルガリウム)、TMA(トリメチルアルミニウム)、TMI(トリメチルインジウム)、AsH3(アルシン)、PH3(ホスフィン)、ｎ型ドーパントとしてSiH4(シラン)、ｐ型ドーパントとしてDEZ(ジエチル亜鉛)またはCp2Mg(ビスシクロペンタディエニルマグネシウム)を用いる。次に具体的な半導体レーザの作製方法について説明する。
【００２７】
まずｎ型GaAs基板21上に、MOCVD法により、成長温度685〜735℃、成長圧力10.3ｋＰａの条件下にてｎ型GaAsバッファ層22、ｎ型In0.49(Al0.7Ga0.3)0.51P下部クラッド層23、ノンドープIn0.49(Al0.5Ga0.5)0.51P下部光ガイド層24、InGaP多重量子井戸層25、ノンドープIn0.49(Al0.5Ga0.5)0.51P上部光ガイド層26、ｐ型In0.49(Al0.7Ga0.3)0.51P上部クラッド層27、ｐ型In0.49Ga0.51Pヘテロバッファ層28およびｐ型GaAsコンタクト層29をこの順で積層する。
【００２８】
次にｐ型GaAsコンタクト層29の上に誘電体マスクとなる図示外のSiO2膜を形成し、通常のフォトリソグラフィーにより、10〜200μｍ幅程度のストライプ領域以外の部分の該SiO2膜を除去する。次に、上記ストライプ領域に残っているSiO2膜をマスクとして、硫酸系エッチャントにてｐ型GaAsコンタクト層29を除去する。このとき、エッチングは自動的にｐ型In0.49Ga0.51Pヘテロバッファ層28にて停止する。上記SiO2膜をフッ酸系エッチャントで除去した後、新たにSiO2膜30を形成し、フォトリソグラフィーにてリッジ頂上部のSiO2膜30をストライプ状に除去する。
【００２９】
その後全体の厚みが100μｍ程度になるまで基板の研磨を行い、最後にｐ電極31をｐ型GaAsコンタクト層29上に、またｎ電極32をｎ型GaAs基板21の裏面に、それぞれ蒸着および熱処理により形成する。
【００３０】
この試料から、共振器長0.50〜1.5ｍｍ程度のレーザバーを劈開により切り出し、共振器面へ低反射率および高反射率の光学膜をコーティングする。その後劈開によりチップ化して半導体レーザを形成する。この半導体レーザは、ストライプ領域となるｐ型GaAsコンタクト層29が10〜200μｍ程度の幅に形成されて、いわゆるブロードエリアタイプのものとなり、横モードが多モード状態で発振するようになる。
【００３１】
本実施形態の半導体レーザは、面方位が(100)面から(111)A面方向に20度（これは前述した13度以上55度以下の範囲に含まれる）傾斜したGaAs基板21を用いて形成されているので、ステップバンチングが抑制されて、優れた静特性を有し、また寿命も長いものとなる。その理由は、先に詳しく説明した通りである。
【００３２】
次に本発明の第２の実施形態について説明する。図２は、本発明の第２実施形態によるInAlGaP系赤色半導体レーザを示す概略立断面図である。図示の通り本実施形態の半導体レーザは、面方位が(100)面から(111)A方向に20度傾斜したｎ型GaAs基板41と、その上に順次積層されたｎ型GaAsバッファ層(厚さ0.2μｍ、キャリア濃度2.0×1018ｃｍ-3)42、ｎ型In0.49(Al0.7Ga0.3)0.51P下部クラッド層(厚さ1.2μｍ、キャリア濃度1.0×1018ｃｍ-3)43、ノンドープIn0.49(Al0.5Ga0.5)0.51P下部光ガイド層(厚さ0.08ｎｍ)44、InGaP（またはInAlGaP）からなる多重量子井戸層45、ノンドープIn0.49(Al0.5Ga0.5)0.51P上部光ガイド層(厚さ0.08ｎｍ)46、ｐ型In0.49(Al0.7Ga0.3)0.51P上部第一クラッド層(厚さ0.2μｍ厚、キャリア濃度1.0×1018ｃｍ-3)47、ｐ型 In0.43Ga0.57Pエッチングストップ層(厚さ10ｎｍ、キャリア濃度1.0×1018ｃｍ-3)48、ｐ型In0.49(Al0.7Ga0.3)0.51P上部第二クラッド層(厚さ1.0μｍ、キャリア濃度1.0×1018ｃｍ-3)49、ｐ型In0.49Ga0.51Pヘテロバッファ層(厚さ0.5μｍ、キャリア濃度5.0×1018ｃｍ-3)50およびｐ型GaAsコンタクト層(厚さ0.2μｍ、キャリア濃度1.0×1019ｃｍ-3)51を有している。
【００３３】
上記ｐ型In0.49(Al0.7Ga0.3)0.51P上部第二クラッド層49、ｐ型In0.49Ga0.51Pヘテロバッファ層50およびｐ型GaAsコンタクト層51はリッジ状に形成され、そしてｐ型GaAsコンタクト層51に密着させてｐ電極53が、またｎ型GaAs基板41の裏側にｎ電極54がそれぞれ形成されている。
【００３４】
次に、この半導体レーザの作製方法について説明する。この場合も結晶成長は、基本的に第１実施形態の半導体レーザを作製する場合と同様になされる。すなわち、まず最初にMOCVD法により、成長温度685〜735℃、成長圧力10.3ｋＰａの条件下にて、ｎ型GaAs基板21上にｎ型GaAsバッファ層42からｐ型GaAsコンタクト層51までの層が形成される。
【００３５】
次に通常のフォトリソグラフィーを用いて、10〜200μｍ程度の幅となるストライプ領域以外のｐ型GaAsコンタクト層51を除去した後、残ったストライプ状ｐ型GaAsコンタクト層51をエッチングマスクとして、塩酸系エッチャントにてｐ型In0.49Ga0.51Pヘテロバッファ層50およびｐ型In0.49(Al0.7Ga0.3)0.51P上部第二クラッド層49をエッチングし、それらをストライプ状リッジに加工するとともに、リッジ脇にｐ型 In0.43Ga0.57Pエッチングストップ層48を露出させる。そして、形成されている半導体層の上面部分に全面的にSiO2絶縁膜52を形成した後、リソグラフィーにより該SiO2絶縁膜52のリッジ上面部分をストライプ状に除去して、ｐ型GaAsコンタクト層51を露出させる。
【００３６】
その後全体の厚さが100μｍ程度になるまで基板の研磨を行い、最後にｐ電極53をｐ型GaAsコンタクト層51上に、またｎ電極54をｎ型GaAs基板41の裏面に、それぞれ蒸着および熱処理により形成する。
【００３７】
この試料から、共振器長0.50〜1.5ｍｍ程度のレーザバーを劈開により切り出し、共振器面へ低反射率および高反射率の光学膜をコーティングする。その後劈開によりチップ化して半導体レーザを形成する。この半導体レーザは、ストライプ領域となるリッジ状部分が10〜200μｍ程度の幅に形成されて、いわゆるブロードエリアタイプのものとなり、横モードが多モード状態で発振するようになる。
【００３８】
本実施形態の半導体レーザも、面方位が(100)面から(111)A面方向に20度（これは前述した13度以上55度以下の範囲に含まれる）傾斜したGaAs基板41を用いて形成されているので、ステップバンチングが抑制されて、優れた特性を有するものとなる。その理由は、先に詳しく説明した通りである。
【００３９】
なお、上記２つの実施形態では面方位の傾斜角度が20度の基板を使用しているが、前述した理由により、この傾斜角度は13〜55度の範囲内で自由に選択可能である。なお傾斜角度55度は、概ね(111)A面基板に相当する。
【００４０】
また上記第１および第２の実施形態において、量子井戸層は無歪み層のほか、圧縮歪みもしくは引っ張り歪みを有する歪量子井戸層としてもよい。多重量子井戸層は活性層としてInGaPまたはInAlGaPを用い、バリア層には光ガイド層と同じ組成のInAlGaPを用いればよい。実施形態において記載したIn0.49Ga0.51PおよびIn0.49(Alz4Ga1-z4)0.51Pの組成比率は、GaAs基板に格子整合することを示したものであり、GaAsに格子整合すればこの数値に限定されるものではない。
【００４１】
また上記実施形態では、レーザ構造を形成する際にウェットエッチングを適用しているが、ドライエッチングを適用しても構わない。基板の面方位の傾斜角度が大きくなる場合にはむしろドライエッチングが望ましい。
【００４２】
さらに、上記実施形態では１つの発光領域からなる単一エミッタ構造となっているが、これをモノリシックに１次元アレイ化したバーレーザや、さらにバーレーザを積層した２次元アレイレーザに本発明を適用することも可能である。また上記各実施形態ではGaAs基板をｎ型の導電性のもので記述しているが、ｐ型の導電性の基板を用いてもよく、この場合は上記すべての導電性を反対にすればよい。
【００４３】
また、本発明の半導体レーザは光通信における信号光光源等として好適に用いることができるが、このような用途に限らず、その他例えば、高速な情報・画像処理や、通信、計測、医療、印刷等の分野での光源としても勿論適用可能である。
【図面の簡単な説明】
【００４４】
【図１】本発明の第１の実施形態による半導体レーザを示す概略側断面図
【図２】本発明の第２の実施形態による半導体レーザを示す概略側断面図
【図３】従来の半導体レーザの一例を示す概略側断面図
【図４】半導体レーザの基板の面方位傾斜角度と、基板上に形成された層の面粗さとの関係を示すグラフ
【図５】半導体レーザの基板上に形成された層の面粗さと、電流閾値密度との関係を示すグラフ
【図６】半導体レーザの基板の面方位傾斜角度と、電流閾値密度との関係を示すグラフ
【符号の説明】
【００４５】
1    ｎ型GaAs基板
2    ｎ型GaAsバッファ層
3    ｎ型In0.49(Al0.7Ga0.3)0.51P下部クラッド層
4    ノンドープIn0.49(Al0.5Ga0.5)0.51P下部光ガイド層
5    InGaP多重量子井戸層
6    ノンドープIn0.49(Al0.5Ga0.5)0.51P上部光ガイド層
8    ｐ型In0.49(Al0.7Ga0.3)0.51P上部クラッド層
9    ｐ型InGaPエッチングストップ層
10    ｐ型In0.49(Al0.7Ga0.3)0.51P上部第二クラッド層
11    ｐ型In0.49Ga0.51Pヘテロバッファ層
12    ｐ型GaAsキャップ層
13    ｎ側GaAs電流ブロック層
14    ｐ型GaAsコンタクト層
15    ｐ電極
16    ｎ電極
21    ｎ型GaAs基板
22    ｎ型GaAsバッファ層
23    ｎ型In0.49(Al0.7Ga0.3)0.51P下部クラッド層
24    ノンドープIn0.49(Al0.5Ga0.5)0.51P下部光ガイド層
25    InGaP多重量子井戸層
26    ノンドープIn0.49(Al0.5Ga0.5)0.51P上部光ガイド層
27    ｐ型In0.49(Al0.7Ga0.3)0.51P上部クラッド層
28    ｐ型In0.49Ga0.51Pヘテロバッファ層
29    ｐ型GaAsコンタクト層
30    SiO2絶縁膜
31    ｐ電極
32    ｎ電極
41    ｎ型GaAs基板
42    ｎ型GaAsバッファ層
43    ｎ型In0.49(Al0.7Ga0.3)0.51P下部クラッド層
44    ノンドープIn0.49(Al0.5Ga0.5)0.51P下部光ガイド層
45    InGaP多重量子井戸層
46    ノンドープIn0.49(Al0.5Ga0.5)0.51P上部光ガイド層
47    ｐ型In0.49(Al0.7Ga0.3)0.51P上部第一クラッド層
48    ｐ型 In0.43Ga0.57Pエッチングストップ層
49    ｐ型In0.49(Al0.7Ga0.3)0.51P上部第二クラッド層
50    ｐ型In0.49Ga0.51Pヘテロバッファ層
51    ｐ型GaAsコンタクト層
52    SiO2絶縁膜
53    ｐ電極
54    ｎ電極
【図１】
2006339311.tif 000003
【図２】
2006339311.tif 000004
【図３】
2006339311.tif 000005
【図４】
2006339311.tif 000006
【図５】
2006339311.tif 000007
【図６】
2006339311.tif 000008